(57)【要約】　　　（修正有）【課題】表地表面上に裏地のタテ糸またはヨコ糸を構成する繊維が飛び出す、いわゆる吹き出しを防止する裏地織物の提供。【解決手段】５〜３０個／ｍの交絡を有するトータル繊度５６〜１１１デシテックスの非捲縮合成繊維マルチフィラメント糸の無撚糸をタテ糸として含み、トータル繊度５６〜１１１デシテックスの捲縮合成繊維マルチフィラメント糸の無撚糸をヨコ糸として含む裏地織物であり、かつ下記式で表される織物のカバーファクター（ＣＦ）が、１４００×ａ≦ＣＦ≦１８００×ａ（ただし、ａは織物組織係数を示し、平組織の場合１．０、綾組織の場合１．３５、朱子組織の場合１．６５である）の範囲にあることを特徴とする裏地織物。ＣＦ＝ｘ・ｄ１／２　＋ｙ・ｄ’１／２ｘ　：織物の１インチ当たりのタテ糸本数ｙ　：織物の１インチ当たりのヨコ糸本数ｄ　：タテ糸マルチフィラメント糸のトータル繊度（デシテックス）ｄ’：ヨコ糸マルチフィラメント糸のトータル繊度（デシテックス）【選択図】なし【特許請求の範囲】
【請求項１】
５〜３０個／ｍの交絡を有するトータル繊度５６〜１１１デシテックスの非捲縮合成繊維マルチフィラメント糸の無撚糸をタテ糸として含み、トータル繊度５６〜１１１デシテックスの捲縮合成繊維マルチフィラメント糸の無撚糸をヨコ糸として含む裏地織物であり、かつ下記式で表される織物のカバーファクター（ＣＦ）が、１４００×ａ≦ＣＦ≦１８００×ａ（ただし、ａは織物組織係数を示し、平組織の場合１．０、綾組織の場合１．３５、朱子組織の場合１．６５である）の範囲にあることを特徴とする裏地織物。
ＣＦ＝ｘ・ｄ１／２　＋ｙ・ｄ’１／２
ｘ　：織物の１インチ当たりのタテ糸本数
ｙ　：織物の１インチ当たりのヨコ糸本数
ｄ　：タテ糸マルチフィラメント糸のトータル繊度（デシテックス）
ｄ’：ヨコ糸マルチフィラメント糸のトータル繊度（デシテックス）
【請求項２】
タテ糸の少なくとも一部が、カチオン染料では染色されないレギュラーポリエステル繊維であり、ヨコ糸の少なくとも一部が、カチオン染料で染色されるカチオン可染ポリエステル繊維であることを特徴とする請求項１に記載の裏地織物。
【請求項３】
ヨコ糸の少なくとも一部が、原着繊維であることを特徴とする請求項１または２に記載の裏地織物。
【請求項４】
ヨコ糸の少なくとも一部が、タテ糸と異なる色に染色および／または着色されていることを特徴とする請求項１〜３のいずれかに記載の裏地織物。
【請求項５】
請求項１〜４のいずれかに記載の裏地織物を用いたことを特徴とする裏地。
【発明の詳細な説明】
【０００１】
【発明の属する技術分野】
本発明は、表地表面上に裏地のタテ糸またはヨコ糸を構成する繊維が飛び出す、いわゆる吹き出しを防止する裏地織物に関し、さらに詳しくは、密度的に粗い表地と組み合わせて使用した場合でも吹き出しを防止でき、かつ製造コスト、生産性に優れる裏地織物に関するものである。
【０００２】
【従来の技術】
従来、縫製における裏地の切断端縁はオーバーロックミシン掛け、もしくは縁かがり等を行い、糸等のホツレを防止していたが、近年は縫製工程の合理化から、ホツレ防止を目的とした処理を施すことなく縫製されることが多い。このため、比較的密度の粗い表地や薄地の表地において、着用時に裏地織物を構成するタテ糸もしくはヨコ糸の繊維が表地表面に飛び出し、外観品位を著しく損なうという問題がある。この現象は、強力が比較的大きい合成繊維マルチフィラメント糸を用いた裏地織物で顕著に発生する。
【０００３】
該欠点を改良するため、タテ糸やヨコ糸に交絡や追撚を施す方法等、種々試みられてきた。例えば、タテ糸およびヨコ糸の両者に交絡および追撚を施した裏地織物（特公平６−６０４４１号公報）や、タテ糸を非交絡糸の追撚糸とし、ヨコ糸を交絡糸の無撚糸とする裏地織物（特許第３２２６８４３号公報）等が提案されている。
【０００４】
【発明が解決しようとする課題】
しかしながら、特公平６−６０４４１号公報で提案された裏地織物は、タテ糸およびヨコ糸の両者に交絡および追撚を施すものであり、特許第３２２６８４３号公報で提案された裏地織物は、タテ糸に追撚糸を用いるものである。これらに用いられるタテ糸は、裏地織物に通常使用される無撚糸ではなく追撚糸であるため、撚糸工程に掛かるコストアップ、製織工程の品種切替等に伴うタテ糸ビーム切替に起因するコストアップ、生産性低下、少ロット生産化や短納期化への対応不良等の問題があった。
【０００５】
本発明は、かかる従来技術の背景に鑑み、表地表面上に裏地のタテ糸またはヨコ糸を構成する繊維が飛び出す、いわゆる吹き出しを防止する裏地織物に関し、さらに詳しくは、密度的に粗い表地と組み合わせて使用した場合でも吹き出しを防止でき、かつ製造コストや生産性等に優れる裏地織物を提供せんとするものである。
【０００６】
【課題を解決するための手段】
本発明は、かかる課題を解決するために、以下の手段を採用するものである。すなわち、
（１）５〜３０個／ｍの交絡を有するトータル繊度５６〜１１１デシテックスの非捲縮合成繊維マルチフィラメント糸の無撚糸をタテ糸として含み、トータル繊度５６〜１１１デシテックスの捲縮合成繊維マルチフィラメント糸の無撚糸をヨコ糸として含む裏地織物であり、かつ下記式で表される織物のカバーファクター（ＣＦ）が、１４００×ａ≦ＣＦ≦１８００×ａ（ただし、ａは織物組織係数を示し、平組織の場合１．０、綾組織の場合１．３５、朱子組織の場合１．６５である）の範囲にあることを特徴とする裏地織物。
【０００７】
ＣＦ＝ｘ・ｄ１／２　＋ｙ・ｄ’１／２
ｘ　：織物の１インチ当たりのタテ糸本数
ｙ　：織物の１インチ当たりのヨコ糸本数
ｄ　：タテ糸マルチフィラメント糸のトータル繊度（デシテックス）
ｄ’：ヨコ糸マルチフィラメント糸のトータル繊度（デシテックス）
（２）タテ糸の少なくとも一部が、カチオン染料では染色されないレギュラーポリエステル繊維であり、ヨコ糸の少なくとも一部が、カチオン染料で染色されるカチオン可染ポリエステル繊維であることを特徴とする前記（１）に記載の裏地織物。
【０００８】
（３）ヨコ糸の少なくとも一部が、原着繊維であることを特徴とする前記（１）または（２）に記載の裏地織物。
【０００９】
（４）ヨコ糸の少なくとも一部が、タテ糸と異なる色に染色および／または着色されていることを特徴とする前記（１）〜（３）のいずれかに記載の裏地織物。
【００１０】
（５）前記（１）〜（４）のいずれかに記載の裏地織物を用いたことを特徴とする裏地。
【００１１】
【発明の実施の形態】
本発明は、前記課題、つまり表地表面上に裏地のタテ糸またはヨコ糸を構成する繊維が飛び出す、いわゆる吹き出しを防止する裏地織物に関し、さらに詳しくは、密度的に粗い表地と組み合わせて使用した場合でも吹き出しを防止でき、かつ製造コストや生産性等に優れる裏地織物について、鋭意検討し、５〜３０個／ｍの交絡を有するトータル繊度５６〜１１１デシテックスの非捲縮合成繊維マルチフィラメント糸の無撚糸をタテ糸として含み、トータル繊度５６〜１１１デシテックスの捲縮合成繊維マルチフィラメント糸の無撚糸をヨコ糸として含む裏地織物であり、かつ下記式で表される織物のカバーファクター（ＣＦ）が、１４００×ａ≦ＣＦ≦１８００×ａ（ただし、ａは織物組織係数を示し、平組織の場合１．０、綾組織の場合１．３５、朱子組織の場合１．６５である）の範囲にあることを特徴とする裏地織物にしたところ、かかる課題を一挙に解決することを究明したものである。
【００１２】
ＣＦ＝ｘ・ｄ１／２　＋ｙ・ｄ’１／２
ｘ　：織物の１インチ当たりのタテ糸本数
ｙ　：織物の１インチ当たりのヨコ糸本数
ｄ　：タテ糸マルチフィラメント糸のトータル繊度（デシテックス）
ｄ’：ヨコ糸マルチフィラメント糸のトータル繊度（デシテックス）
本発明の裏地織物は、５〜３０個／ｍの交絡を有するトータル繊度５６〜１１１デシテックスの非捲縮合成繊維マルチフィラメント糸の無撚糸をタテ糸として含むものである。
【００１３】
上記の非捲縮合成繊維マルチフィラメント糸（捲縮のないストレートな合成繊維マルチフィラメント糸）の交絡数が５〜３０個／ｍの時、繊維のバラケ抑制効果ならびに切断端縁からのホツレ抑制効果が十分に得られ、表地表面への吹き出しに対して満足できる抑制効果が得られるとともに、イラツキと平滑性に優れた高品位の裏地織物が得られる。しかしながら、上記非捲縮合成繊維マルチフィラメント糸の交絡数が５個／ｍ未満の場合は、繊維のバラケ抑制効果ならびに切断端縁からのホツレ抑制効果が十分に得られないため、表地表面への吹き出しに対して満足できる抑制効果が得られず、また、該非捲縮合成繊維マルチフィラメント糸の交絡数が３０個／ｍを超える場合は、交絡部が目立つことによりイラツキが生じ、かつ表面平滑性が低下するため、裏地織物として満足できる品位が得られない。
【００１４】
なお、本発明における交絡数の値は、長さ１ｍのフィラメント糸試料にトータルデシテックス×０．１８ｇの加重を掛け、フックドロップ法で交絡部の数を求める方法により得た値である。
【００１５】
本発明で用いる上記非捲縮合成繊維マルチフィラメント糸は、通常、未延伸糸や半延伸糸（ＰＯＹ）の延伸処理により得られるが、特に限定されるものではなく、公知の任意の製造方法により得ることができる。また、該非捲縮合成繊維マルチフィラメント糸への交絡付与は、通常、インターレースノズル等を用いた流体処理により行われるが、特に限定されるものではなく、流体攪乱ノズルなどの、いわゆるタスランノズル等を用いてもよく、公知の任意の交絡付与手段を用いることができる。
【００１６】
上記非捲縮合成繊維マルチフィラメント糸のトータル繊度については、５６デシテックス未満の場合や１１１デシテックスを超える場合は、裏地織物としての用途には風合い面から適さない。また、上記非捲縮合成繊維マルチフィラメント糸の無撚糸を用いることにより、製造コスト、生産に優れた裏地織物を得ることができる。タテ糸に非捲縮合成繊維マルチフィラメント糸の追撚糸や捲縮合成繊維マルチフィラメント糸の無撚糸または追撚糸を用いた場合、裏地織物のタテ糸として通常使用される、非捲縮合成繊維マルチフィラメント糸の無撚糸を使用した場合には生じない、撚糸工程に掛かるコストアップや製織工程の品種切替等に伴うタテ糸ビーム切替に起因するコストアップ、生産性低下、少ロット生産化や短納期化への対応不良等の問題が発生する。
【００１７】
なお、本発明において、無撚糸とは、撚糸工程による追撚を施していない糸を意味しており、紡糸工程におけるボビン巻き取りに起因する１０〜２０Ｔ／ｍ程度の撚りが入った糸を包括するものである。
【００１８】
本発明の裏地織物は、トータル繊度５６〜１１１デシテックスの捲縮合成繊維マルチフィラメント糸の無撚糸をヨコ糸として含むものである。
【００１９】
該捲縮合成繊維マルチフィラメント糸のトータル繊度が５６デシテックス未満の場合や１１１デシテックスを超える場合は、裏地織物としての用途には風合い面から適さない。なお、上記捲縮合成繊維マルチフィラメント糸は、公知の任意の手段により捲縮を付与した合成繊維マルチフィラメント糸を用いることができるが、特に、仮撚捲縮加工が施された合成繊維マルチフィラメント糸が好ましく用いられる。仮撚捲縮加工は、スピンドル式、内接摩擦仮撚式、外接摩擦仮撚式等、公知の任意の製造方法により行うことができる。また、捲縮合成繊維マルチフィラメント糸の無撚糸を用いることにより、製造コスト、生産に優れた裏地織物を得ることができる。
【００２０】
さらに、本発明の裏地織物は、下記式で表される織物のカバーファクター（ＣＦ）が、１４００×ａ≦ＣＦ≦１８００×ａ（ただし、ａは織物組織係数を示し、平組織の場合１．０、綾組織の場合１．３５、朱子組織の場合１．６５である）の範囲にあるものである。織物のカバーファクター（ＣＦ）が、１４００×ａ未満の場合は、織物組織の拘束力が弱く、吹き出し防止が難しくなり、かつ織物物性的にも問題を生じ、１８００×ａを超える場合は、風合いが粗硬となり、裏地に適した風合いを得るには過度の減量加工等が必要となり、コストアップ、生産性低下を招くため不適当である。
【００２１】
ＣＦ＝ｘ・ｄ１／２　＋ｙ・ｄ’１／２
ｘ　：織物の１インチ当たりのタテ糸本数
ｙ　：織物の１インチ当たりのヨコ糸本数
ｄ　：タテ糸マルチフィラメント糸のトータル繊度（デシテックス）
ｄ’：ヨコ糸マルチフィラメント糸のトータル繊度（デシテックス）
なお、織物のカバーファクターは裏地の製品状態でのものである。
【００２２】
本発明で用いる合成繊維マルチフィラメント糸は、ポリエチレンテレフタレート、ポリトリメチレンテレフタレート、ポリブチレンテレフタレート、イソフタル酸やポリエチレングリコールを共重合させた共重合ポリエチレンテレフタレート等のポリエステル繊維やナイロン６、ナイロン６，６等のポリアミド繊維等が好ましく使用される。
【００２３】
なお、本発明の裏地織物の組織は、平織、綾組織に限らず、その他の各種の変化組織を広い範囲から採用できる。また、製織方法としては、従来公知の方法がいずれも使用できる。織機としては、例えば、フライシャットル式、エアージェット式、ウォータージェット式、レピア式、スルザー式の何れの方式の織機を使用しても良い。得られた生機は、減量加工を含む、通常の染色加工で仕上げることができる。
【００２４】
また、吹き出し防止性、製造コスト、生産性に優れた裏地織物として、タテ糸の少なくとも一部に、カチオン染料では染色されないレギュラーポリエステル繊維からなり、かつ本発明の特徴を満足する非捲縮合成繊維マルチフィラメント糸を用い、ヨコ糸の少なくとも一部に、カチオン染料で染色されるカチオン可染ポリエステル繊維および／または黒原着繊維等の原着繊維からなり、かつ本発明の特徴を満足する捲縮合成繊維マルチフィラメント糸の無撚糸を用いた生機を、通常の染色加工により、ヨコ糸の少なくとも一部がタテ糸の少なくとも一部と異なる色に染色および／または着色されることにより得られた、本発明の特徴を満足するストライプ柄やシャンブレー柄の裏地織物を挙げることができる。
【００２５】
【実施例】
以下、実施例によって本発明をさらに詳細に説明するが、本発明はこれら実施例に限定されるものではない。なお、実施例中での吹き出し防止性評価は次の方法に従った。
・試験片の作成
表地の処理　：紳士用サマースーツに好適に用いられる、密度の粗いウール生地を表地とする。該表地をタテ２０ｃｍ×ヨコ２２ｃｍに切断し、中表になるようヨコ方向を２つ折り（タテ２０ｃｍ×ヨコ１１ｃｍ）にした後、２枚が重なる側の長辺（タテ）および一方の短辺（ヨコ）を、縫い代１ｃｍで本縫いミシンで縫合する。その後、裏返しにする。
【００２６】
裏地の処理　：裏地織物をタテ３ｃｍ×ヨコ３ｃｍに切断したものを２０枚作成する。
【００２７】
試験片の作成：処理した袋状の表地に、処理したタテ３ｃｍ×ヨコ３ｃｍ裏地２０枚と直径３ｃｍのスーパーボール４個を入れ、本縫いミシンで口を閉じ、これを試験片とする。
・試験操作
試験片２個を１セットにして、ＩＣＩ形ピリング試験機に入れ、５時間運転する。
・判定基準
目視判定により、○を合格とし、△および×を不合格とした。
【００２８】
○：吹き出しが認められない
△：吹き出しがやや認められる
×：吹き出しが著しく認められる
（実施例１）
タテ糸に、２０個／ｍの交絡を付与した無撚の、５６デシテックス、１８フィラメントの非捲縮ポリエチレンテレフタレートマルチフィラメント糸を用い、ヨコ糸に、仮撚加工して得られた、８４デシテックス、３６フィラメントの無撚の捲縮ポリエチレンテレフタレートマルチフィラメント糸を用いて、タテ密度１０３本／インチ、ヨコ密度８６本／インチのタフタ生機を作製した。
【００２９】
得られた生機を常法により、精練／液流染色機にて分散染料を用いて染色加工を行い、タテ密度１０６本／インチ、ヨコ密度８８本／インチに仕上げて濃紺色のタフタ裏地織物を得た。この場合、織物のカバーファクター（ＣＦ）は１６００であった。得られた裏地織物の評価結果を表１に示す。吹き出し防止性は優れたものであった。
【００３０】
（実施例２）
タテ糸に、１０個／ｍの交絡を付与した無撚の、８４デシテックス、３６フィラメントの非捲縮ポリエチレンテレフタレートマルチフィラメント糸を用い、ヨコ糸に、仮撚加工して得られた、８４デシテックス、３６フィラメントの無撚の捲縮ポリエチレンテレフタレートマルチフィラメント糸および仮撚加工して得られた、８４デシテックス、３６フィラメントの無撚の捲縮糸である、黒原着ポリエチレンテレフタレートマルチフィラメント糸を用いて、タテ密度９７本／インチ、ヨコ密度８６本／インチのヨコストライプ柄タフタ生機を作成した。
【００３１】
得られた生機を常法により、精練／液流染色機にて茶色の分散染料を用いて染色加工を行い、タテ密度１００本／インチ、ヨコ密度８８本／インチに仕上げて淡茶色と黒色のヨコストライプ柄タフタ裏地織物を得た。この場合、織物のカバーファクター（ＣＦ）は１７２３であった。得られた裏地織物の評価結果を表１に示す。吹き出し防止性は優れたものであった。
【００３２】
（実施例３）
タテ糸に、２０個／ｍの交絡を付与した無撚の、５６デシテックス、１８フィラメントの非捲縮ポリエチレンテレフタレートマルチフィラメント糸を用い、ヨコ糸に、仮撚加工して得られた、８４デシテックス、３６フィラメントの無撚の捲縮糸である、カチオン可染ポリエチレンテレフタレートマルチフィラメント糸を用いて、タテ密度１５６本／インチ、ヨコ密度８６本／インチのツイル生機を作成した。
【００３３】
得られた生機を常法により、精練／液流染色機にて黒色の分散染料と青色のカチオン染料を用いて染色加工を行い、タテ密度１６１本／インチ、ヨコ密度９１本／インチに仕上げて、タテ糸が淡灰色、ヨコ糸が青色のシャンブレーツイル裏地織物を得た。この場合、織物のカバーファクター（ＣＦ）は２０３９であった。得られた裏地織物の評価結果を表１に示す。吹き出し防止性は優れたものであった。
【００３４】
（比較例１）
タテ糸に、交絡を付与しない、５６デシテックス、１８フィラメントの非捲縮ポリエチレンテレフタレートマルチフィラメント糸を用いる以外は、実施例１と同様に行い、タテ密度１０６本／インチ、ヨコ密度８８本／インチに仕上げて濃紺色のタフタ裏地織物を得た。この場合、織物のカバーファクター（ＣＦ）は１６００であった。得られた裏地織物の評価結果を表１に示す。吹き出し防止性は満足できるものではなかった。
【００３５】
（比較例２）
ヨコ糸に、８４デシテックス、３６フィラメントの非捲縮ポリエチレンテレフタレートマルチフィラメント糸を使用する以外は、実施例１と同様に行い、タテ密度１０６本／インチ、ヨコ密度８８本／インチに仕上げて濃紺色のタフタ裏地織物を得た。この場合、織物のカバーファクター（ＣＦ）は１６００であった。得られた裏地織物の評価結果を表１に示す。吹き出し防止性は満足できるものではなかった。
【００３６】
（比較例３）
ヨコ糸に、８４デシテックス、３６フィラメントの非捲縮ポリエチレンテレフタレートマルチフィラメント糸を９０２Ｔ／ｍ追撚した糸を使用する以外は、実施例１と同様に行い、タテ密度１０６本／インチ、ヨコ密度８８本／インチに仕上げて濃紺色のタフタ裏地織物を得た。この場合、織物のカバーファクター（ＣＦ）は１６００であった。得られた裏地織物の評価結果を表１に示す。吹き出し防止性は満足できるものではなかった。
【００３７】
【表１】
2004027425.tif 000002
【００３８】
【発明の効果】
本発明によれば、表地表面上に裏地のタテ糸またはヨコ糸を構成する繊維が飛び出す、いわゆる吹き出しを防止する裏地織物、さらに詳しくは、密度的に粗い表地と組み合わせて使用した場合でも吹き出しを防止でき、かつ製造コストや生産性等に優れる裏地織物を提供することができる。